(57)【要約】【目的】  他の部材との接触においても汚染物質の移行がなく、初期と比べて長期耐久時においてもトナー帯電、トナー搬送性能の変動が少なく、確実に良好な画像を得られ、さらには地球環境保護の観点からも良好なプロセスにより製造することができるトナー担持体を提供することを目的とする。【解決手段】  表面にトナーを担持してその薄膜を形成し、その状態で画像形成体に接触又は近接して、該画像形成体に該トナーを供給することにより、画像形成体に可視画像を形成させるトナー担持体において、表面をダイアモンドライクカーボンからなる皮膜で被覆したことを特徴とするトナー担持体を提供する。【選択図】      図１
2005157040.tif 000002
【特許請求の範囲】
【請求項１】
表面にトナーを担持してその薄膜を形成し、その状態で画像形成体に接触又は近接して、該画像形成体に該トナーを供給することにより、画像形成体に可視画像を形成させるトナー担持体において、
表面をダイアモンドライクカーボンからなる皮膜で被覆したことを特徴とするトナー担持体。
【請求項２】
上記ダイアモンドライクカーボンからなる皮膜の厚さが１〜５μｍである請求項１記載のトナー担持体。
【請求項３】
シャフトの外周に導電性弾性層を形成し、該導電性弾性層表面に上記ダイアモンドライクカーボンからなる皮膜を形成したものである請求項１又は２記載のトナー担持体。
【請求項４】
上記導電性弾性層が、ウレタンゴム、シリコーンゴム、イソプレンゴム、ブタジエンゴムのいずれか１種又は２種以上、若しくはこれらの発泡体を基材とするものである請求項１〜３のいずれか１項に記載のトナー担持体。
【請求項５】
トナー担持体の表面にトナーを担持してその薄膜を形成し、このトナー担持体を画像形成体に接触又は近接させて、該画像形成体表面にトナーを供給することにより、画像形成体表面に可視画像を形成させる画像形成装置において、トナー担持体として請求項１〜４のいずれか１項に記載のトナー担持体を用いた事を特徴とする画像形成装置。
【発明の詳細な説明】
【技術分野】
【０００１】
本発明は、複写機、プリンタ等の電子写真装置や静電記録装置などの画像形成装置において、静電潜像を保持した感光体や紙等の画像形成体にトナーを供給して、該画像形成体表面に可視像を形成させるためのトナー担持体、及び該トナー担持体を用いた画像形成装置に関し、更に詳述すれば、高品位、高精細な画像が得得られると共に、長期使用においてもかかる高画質を安定的に得ることができるトナー担持体、及び該トナー担持体を用いた画像形成装置に関する。
【背景技術】
【０００２】
従来、複写機、プリンター等の電子写真方式の画像形成装置等において、静電潜像を保持した感光体等の画像形成体に一成分トナーを供給し、該トナーを潜像に付着させて可視化する画像形成方法として、加圧現像法が知られている（米国３１５２０１２号、同第３７３１１４６号等）。この加圧現像法は、トナーを担持したトナー担持体を、静電潜像を保持した画像形成体（感光体）に接触させて、トナーを該画像形成体の潜像に付着させることにより画像形成を行うもので、このため上記トナー担持体を導電性と弾性を有する導電性弾性体で形成する必要がある。
【０００３】
即ち、この加圧現像法では、例えば図２に示されているように、トナーを供給するためのトナー塗布用ローラ５と静電潜像を保持した画像形成体（感光体）６との間に、トナー担持体（現像ローラ）１が配設され、これらトナー担持体１、画像形成体６及びトナー塗布用ローラ５がそれぞれ図中失印方向に回転することにより、トナー７がトナー塗布用口ーラ５によりトナー担持体１の表面に供給され、このトナーが成層ブレード８により均一な薄層に整えられ、この状態でトナー担持体１が画像形成体６と接触しながら回転することにより、薄層に形成されたトナーがトナー担持体１から画像形成体６の潜像に付着して、画像形成体６の表面の静電潜像が現像され、トナーによる可視像が形成されるようになっている。なお、図中９は転写部であり、ここで紙等の記録媒体にトナー画像を転写するようになっており、また１０はクリーニング部であり、そのクリーニングブレード１１により転写後に画像形成体６表面に残存するトナーを除去するようになっている。
【０００４】
このような加圧現像方式による画像形成装置においては、トナー担持体１は、画像形成体６に密着した状態を保持しつつ回転しなければならず、このため金属等の良導電性材料からなるシャフトの外周にシリコーンゴム、アクリルニトリルブタジエンゴム、エチレンプロピレンゴム、ポリウレタンゴム等の弾性ゴムやフォーム等に導電剤を配合して導電性を付与した導電性弾性体からなる導電性弾性層を形成した構造となっている。さらに、トナー７に対する帯電性や付着性の制御のため、また画像形成体６および成層ブレード８との摩擦力制御のため、あるいは、弾性体による感光体の汚染防止等のため、通常は樹脂等からなる被覆層が上記導電性弾性層の表面に設けられている。
【０００５】
一方、紙やＯＨＰ用紙等の紙葉類からなる画像形成体に、トナー担持体上に担持させたトナーを孔状の制御電極を介して直接飛翔せしめて、画像を形成する画像形成法も提案されている。また、特開昭５８−１１６５５９号公報に開示されているように、画像形成体（感光体）に近接して非接触状態に配設されたスリーブ状のトナー担持体の表面に、薄層に成層した非磁牲トナーを担持し、これを感光体上に飛翔させて現像を行い画像を形成する方法も提案されている。いずれの場合も、トナー担持体上には、トナーに対する帯電性や付着性の制御のため、あるいは感光体、成層ブレード、制御電極等の他の部材との摩擦力低減等のために、樹脂等からなる被覆層が導電性弾性層の表面に設けられている。
【０００６】
この場合、上記トナー担持体の表面を構成する被覆層として、メラミン樹脂、フェノール樹脂、アルキッド樹脂、フッ素樹脂、ポリアミド樹脂等を用いて表面層を形成し、摩擦や画像を改良、改質することが提案されている（特許文献１〜３：特許第２９５６５０３号公報、特許第２９３０００１号公報、特許第２８８５２００号公報）。
【０００７】
【特許文献１】特許第２９５６５０３号公報
【特許文献２】特許第２９３０００１号公報
【特許文献３】特許第２８８５２００号公報
【０００８】
しかしながら、最近の傾向においては、より低コストなマシン設計が要求され、現像ローラにおいても低コストで従来と同等以上の性能が確保できる技術に対する要求が高くなっている。また、地球環境の観点より、環境負荷の高い物質の使用やプロセスの使用を控えることに対する要求も強まっている。
【０００９】
一方、最近の低融点トナーの使用に伴いトナーに対するダメージを低減化させるためにトナー担持体の低硬度化が要求され、また、プリンター等が高速化されたり、微細画像が要求されたり、或いはカラー画像化されたりすることにより、画像形成に対する要求が厳しくなり、特にトナー帯電性、トナー搬送性が連続耐久時においても極力変動が少なく安定的に発現せしめる技術が求められるようになってきた。特にトナー帯電性を決定付けるプロセスとしてトナー担持体との接触・摩擦帯電が重要因子となり、特にトナー担持体が長期耐久時においても特性変動が少なく初期と同様なトナー帯電性能を有することが不可欠となってきている。
【００１０】
これらの要求特性を達成するためには、トナー担持体における弾性基材の硬度を低く保つことが要求されるが、その場合には基材からのブリード物により感光体やその他のトナー担持体に接触する部材を汚染してしまう虞があり、これを防ぐために、基材表面に低硬度な樹脂層を比較的厚めに設ける構成を採用することが提案されている。
【００１１】
しかしながら、このような樹脂層を設けた場合には、表面の硬度が高くなりトナーに対するダメージが大きくなることによって前述の連続耐久性に悪影響を与えることになる。また、表面に樹脂層を設けるプロセスとしては、樹脂を有機溶剤に溶解させ、その塗料を用いてディッピング法やスプレー法などでローラ表面に塗装することが一般的であるが、この場合には有機溶剤の使用が不可欠であり、地球環境保護の観点から問題のあるプロセスである。
【発明の開示】
【発明が解決しようとする課題】
【００１２】
本発明は、上記事情に鑑みなされたもので、他の部材との接触においても汚染物質の移行がなく、初期と比べて長期耐久時においてもトナー帯電、トナー搬送性能の変動が少なく、確実に良好な画像を得られ、さらには地球環境保護の観点からも良好なプロセスにより製造することができるトナー担持体及び該トナー担持体を用いた画像形成装置を提供することを目的とする。
【課題を解決するための手段】
【００１３】
本発明者らは、上記目的を達成するため鋭意検討を行った結果、トナー担持体表面をダイヤモンドライクカーボンでコーティングすることにより、上記目的を達成し得ることを見い出した。
【００１４】
即ち、ダイヤモンドライクカーボン（以下、「ＤＬＣ」と略記する場合がある）は、通常気相合成法によって合成されるダイヤモンドに類似したカーボン薄膜の総称で、構造は水素を若千含者した非晶質構造とされており、薄膜で様々な特徴的な特性を発現するもので、従来は金属製の摺動部品などの表面処理として用いられ、摩擦係数の低減、耐磨耗性付与、絶縁性付与などの目的で用いられている。このＤＬＣ処理は、通常イオンプレーティング法による成膜が採用されるが、この場合、ガス置換させた後にアーク放電プラズマを発生させ、被処理体に電圧を印加して高エネルギー衝突させることによって行うため、２００℃程度の高温となる処理であり、ゴム材料等に採用することはできなかった。しかしながら、最近の技術革新により、低温での処理も可能になり、例えばゴム材料などのパッキング材の表面処理に用いる事例も報告もある。本発明では、この低温処理可能なＤＬＣコーティングをトナー担持体表面に施すことにより、ＤＬＣ膜の持つ低透過性、低摩擦性、耐摺動性によって、従来の樹脂被膜層と同等又はそれ以上の性能が得られると共に、低温処理によるＤＬＣ膜は被膜成長が完全な結晶体ではないため可撓性が良好で、弾性基材の変形に良好に追随する上、処理に有機溶媒を用いないために対環境特性も良好であり、上記目的を良好に達成し得ることを見い出したものである。
【００１５】
従って、本発明は、表面にトナーを担持してその薄膜を形成し、その状態で画像形成体に接触又は近接して、該画像形成体に該トナーを供給することにより、画像形成体に可視画像を形成させるトナー担持体において、表面をダイアモンドライクカーボンからなる皮膜で被覆したことを特徴とするトナー担持体、及び、
トナー担持体の表面にトナーを担持してその薄膜を形成し、このトナー担持体を画像形成体に接触又は近接させて、該画像形成体表面にトナーを供給することにより、画像形成体表面に可視画像を形成させる画像形成装置において、トナー担持体として上記本発明のトナー担持体を用いたことを特徴とする画像形成装置を提供するものである。
【発明の効果】
【００１６】
本発明のトナー担持体によれば、感光体などの他の部材との接触においても汚染物質の移行がなく、初期と比べて長期耐久時においてもトナー帯電、トナー搬送性能の変動が少なく、確実に良好な画像を得られ、さらには地球環境保護の観点からも良好なプロセスにより製造することができる。
【発明を実施するための最良の形態】
【００１７】
以下、本発明につき、更に詳しく説明する。
本発明のトナー担持体は、例えば図１に示されたローラ１のように、良導電性シャフト２の外周に導電性の弾性層３を形成し、更に該導電性弾性層３上にダイヤモンドライクカーボン被膜４を形成したものである。
【００１８】
ここで、上記シャフト２としては、良好な導電性を有するものであれば、いずれのものも使用し得るが、通常は鉄、ステンレススチール、アルミニウム等の金属製の中実体からなる芯金や内部を中空にくりぬいた金属製円筒体等の金属製シャフトが用いられる。
【００１９】
次に、このシャフト２の外周に形成する導電性弾性層３は、エラストマー単体もしくはそれを発泡させたフォーム体にカーボンブラック等の電子導電剤や過塩素酸ナトリウム等のイオン導電剤を配合して抵抗値を調整した半導電性の弾性体により形成される。
【００２０】
上記エラストマーとしては、シリコーンゴム、ＥＰＤＭ、ＮＢＲ、天然ゴム、ＳＢＲ、ブチルゴム、プロピレンゴム、イソプレンゴム、ニトリルゴム、クロロプレンゴム、アクリルゴム、エピクロロヒドリンゴム、ＥＶＡ、ポリウレタン、ブタジエンゴム及びこれらの混合物等が挙げられるが、特にウタレンゴム、シリコーンゴム、ブタジエンゴム、イソプレンゴムが好ましく用いられる。また、これらエラストマーを発泡剤を用いて化学的に発泡させたり、ポリウレタンフォームのように空気を機械的に巻き込んで発泡させたフォーム体としても用いることができる。
【００２１】
この導電性弾性層３に配合される導電剤には、電子導電剤又はイオン導電剤が通常用いられる。
まず、電子導電剤を例示すれば、ケッチェンブラック，アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボン、酸化処理等を施したカラ−（インク）用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマー、カーボンウィスカー、黒鉛ウィスカー、炭化チタンウィスカー、導電性チタン酸カリウムウィスカー、導電性チタン酸バリウムウィスカー、導電性酸化チタンウィスカー、導電性酸化亜鉛ウィスカー等の導電性ウィスカーなどが挙げられる。これら電子導電剤の配合量は、通常上記エラストマー１００重量部に対して０．５〜５０重量部、特に１〜４０重量部の範囲で好適に用いられる。
【００２２】
また、イオン導電剤を例示すれば、テトラエチルアンモニウム、テトラブチルアンモニウム、ドデシルトリメチルアンモニウム、ヘキサデシルトリメチルアンモニウム、ベンジルトリメチルアンモニウム、変性脂肪酸ジメチルエチルアンモニウム等の過塩素酸塩、塩素酸塩、塩酸塩、臭素酸塩、ヨウ素酸塩、ホウ弗化水素酸塩、硫酸塩、エチル硫酸塩、カルボン酸塩、スルホン酸塩などのアンモニウム塩；リチウム、ナトリウム、カリウム、カルシウム、マグネシウムなどのアルカリ金属、アルカリ土類金属の過塩素酸塩、塩素酸塩、塩酸塩、臭素酸塩、ヨウ素酸塩、ホウ弗化水素酸塩、硫酸塩、トリフルオロメチル硫酸塩、スルホン酸塩などが挙げられる。これらイオン導電剤の配合量は、通常上記エラストマー１００重量部に対して０．０１〜１０重量部、特に０．０５〜５重量部の範囲で好適に用いられる。
【００２３】
なお、上記導電剤は、１種を単独で用いても２種以上を組み合わせて用いてもよく、この場合電子導電剤とイオン導電剤とを組み合わせることも可能である。
【００２４】
この導電性弾性層３は、特に制限されるものではないが、上記導電剤の配合により、その抵抗値を１×１０3〜１×１０9Ωｃｍ、特に１×１０4〜１×１０8Ωｃｍとすることが好ましい。抵抗値が１×１０3Ωｃｍ未満であると電荷が感光ドラム等にリークしたり、電圧によりトナー担持体自身が破壊したりする場合があり、一方１×１０9Ωｃｍを超えると、現像バイアスが電圧降下を起こし、正常な画像濃度が得られない場合や、地かぶりが発生しやすくなる。
【００２５】
この導電性弾性層３には、必要に応じて上記エラストマーをゴム状物質とするために架橋剤、加硫剤を添加することができる。この場合、有機過酸化物架橋及び硫黄架橋のいずれの場合でも加硫助剤、加硫促進剤、加硫促進助剤、加硫遅延剤等を用いることができる。更にまた、上記以外にもゴムの配合剤として一般に用いられているしゃく解剤、発泡剤、可塑剤、軟化剤、粘着付与剤、粘着防止剤、分離剤、離型剤、増量剤、着色剤等を添加することができる。
【００２６】
また、導電性弾性層３の硬度は、特に制限されるものではないが、アスカーＣ硬度で８０度以下、特に３０〜７０度とすることが好ましい。この場合、硬度が８０度を超えると、例えば現像ローラとして用いる場合に、感光ドラム等との接触面積が小さくなり、良好な現像が行えなくなるおそれがある。更に、トナーに損傷を与え感光体や成層ブレードへのトナー固着などが発生して画像不良となりやすい。逆に、あまり低硬度にすると感光体や成層ブレードとの摩擦力が大きくなり、ジッターなどの画像不良が発生する虞がある。また、この導電性弾性層３は、感光体や成層ブレードなどに当接して使用されるため、硬度を低硬度に設定する場合でも、圧縮永久歪をなるべく小さくすることが好ましく、具体的には１０％以下とすることが好ましい。
【００２７】
また、導電性弾性層３の表面粗さは、特に制限されるものではないが、ＪＩＳ１０点平均粗さで１５μｍＲｚ以下、特に１〜１０μｍＲｚとすることが好ましい。表面粗さが１５μｍＲｚを超えると一成分現像剤（トナー）のトナー層の層厚や帯電の均一性が損なわれる場合があるが、１５μｍＲｚ以下とすることにより、トナーの付着性を向上させることができると共に、長期使用時でのローラの摩耗による画像劣化をより確実に防止し得る。ここで、適切な表面粗さを得るために、導電性弾性層３の表面を研摩してもよいが、研摩工程を設けるとローラの生産性が悪くなり、製造コストが上昇するため、弾性体の成形モールド表面の粗面を転写させて上記表面粗さを達成することが好ましい。
【００２８】
本発明のトナー担持体には、図１に示したように、上記導電性弾性層３上にダイヤモンドライクカーボン（ＤＬＣ）の皮膜層４を形成する。ＤＬＣコーティングの手法は、公知の低温プラズマＣＶＤ法を採用することができ、例えば精密工学会誌  ｖｏｌ．６８  １５３０（２００２）に示されている日本アイティエフ社の処理手法を例示することができる。
【００２９】
このＤＬＣ皮膜層４の厚さは用いる電子写真システムにおいて適当であればよく、特に制限されるものではないが、通常は１〜５μｍであることが好ましい。
【００３０】
本発明のトナー担持体は、非磁性一成分現像剤（トナー）を用いる現像装置などの画像形成装置に組み込むことができ、具体的には図２に示されているように、トナーを供給するためのトナー塗布用ローラ５と静電潜像を保持した画像形成体（感光ドラム）６との間に、本発明トナー担持体を現像ローラ１として感光ドラム６と接触又は近接した状態で配設し、トナー塗布用ローラ５によりトナー７をこの現像ローラ１に供給し、これを成層ブレード８により均一な薄層に整え、更にこの薄層からトナーを感光ドラム６に供給し、該感光ドラム６の静電潜像にトナーを付着させて潜像を可視化することができる。なお、図２の詳細については、従来技術において説明しているのでその説明を省略する。
【００３１】
また、このような現像装置だけではなく、例えば紙葉類からなる画像形成体に、トナー担持体に担持させたトナーを孔状の制御電極を介して直接飛翔せしめて、画像を形成する画像形成装置にも好適に使用されるものである。
【実施例】
【００３２】
［実施例］
水酸基価３３．０のポリエーテルポリオール（住友バイエルウレタン（株）製、ＳＢＵポリオール０６１０）１００重量部と、主鎖にシロキサン結合を持つ側鎖アルコール変性シリコーンオイル（東レ・ダウコーニング・シリコーン（株）製、ＳＦ８４２８）１重量部、ジブチルスズジラウレート０．０１重量部、１，４−Ｂ．Ｄ．（ブタンジオール）（東ソウ  製、１，４−Ｂ．Ｄ．）１重量部、アルキルジフェニルアミン（精工化学（株）製、ステアラーＳＴＡＲ）０．５重量部、及びアセチレンブラック（電気化学工業（株）製、デンカブラック）３．５重量部を混合して３０分間減圧脱泡した後、ＮＣＯ％が２３．０のウレタン変性ＭＤＩ（ＢＡＳＦ・ＩＮＯＡＣポリウレタン（株）製、イプラネートＭＰ１０２）１６．５重量部を加えて減圧脱泡しながら３分間攪拌し、ウレタン原料を調製した。
【００３３】
得られたウレタン原料を、金属シャフトをセットした内径２２ｍｍの金型に流し込み、９０℃／１６時間の条件で硬化させた後、脱型し、所定の外径及び表面粗さＲｚ５μｍとなるように研磨して、上記シャフトの外周にポリウレタンからなる導電性弾性層を形成し、ローラ本体を得た。
【００３４】
次に、得られた上記ローラ本体の表面に、精密工学会誌  ｖｏｌ．６８  １５３０（２００２）に記載されている日本アイティエフ社の処理手法に準じて低温プラズマＣＶＤ法により、厚さ約２μｍのダイヤモンドライクカーボン皮膜を形成し、図１と同様のローラ状トナー担持体を得た。
【００３５】
［比較例１］
表面層樹脂としてポリウレタン樹脂（東洋紡社製  ＵＲ８４０１）を用い、架橋剤としてイソシアネート（旭化成社製  コロネート  ＨＸ  １６）、溶媒としてメチルエチルケトンを用いて、これらを混合し、全体固形分濃度３０％の塗料を調製した。本塗料に固形分率２５ｐｈｒとなるようにカーボン（Ｄｅｇｕｓｓａ製  Ｐｒｉｎｔｅｘ  ３５）を混合させ、ペイントシェーカーを用いて分散させた。
【００３６】
この塗料液中に実施例１と同様にして得たローラ本体を浸漬して引き上げ、これを１１０℃にて３時間加熱して、表面に硬化した樹脂層（２０μｍ）を有するローラ状トナー担持体を得た。
【００３７】
［比較例２］
実施例１と同様にしてローラ本体を得、その表面に何らの処理も施さず、そのままトナー担持体とした。
【００３８】
上記実施例及び比較例１，２で得られたローラにつき、以下の特性試験を行った。結果を表１に示す。
（１）表面粗さ（Ｒｚ）
各ローラについて、表面粗さ計サーフコム５９０Ａ（東京精密社製）を用い、軸方向に対して直交する向きに測定長さ２．４ｍｍ、測定速さ０．３ｍｍ／ｓｅｃ．、カットオフ波長０．８ｍｍで、ローラのシャフト方向及び円周方向で偏りが無いように、３００個所以上測定した値を平均してＪｌＳ１０点平均粗さを求めた。
（２）ローラ抵抗
各ローラを銅板上に両端に各５００ｇの荷重をかけて押し付け、抵抗率計Ｒ８３４０Ａ（アドバンテスト社製）を用い、１００Ｖの電圧を印加して抵抗値を測定した。
（３）表面硬度
Ｆｉｓｈｅｒ硬度測定法に従って、ユニバーサル硬度測定における一定荷重印加速度１００／６０［ｍＮ／ｍｍ2／ｓｅｃ］の測定条件で、圧子がローラ表面から５μｍ侵入した際の応力を表面硬度として求めた。
（４）トナー帯電、搬送性能
各ローラを現像ローラとして図２に示した現像ユニットに装着し、５０ｍｍ／ｓｅｃ．の周速で回転させ、現像ローラ表面に均一なトナー薄層を形成し、このトナー薄層を吸引してファラディゲージ内に導入し、電荷量を測定した。同時に、吸引された部分の面積を測定し、単位面積当たりのトナー帯電量および搬送量を求めた。なお、トナーには負帯電性のものを用いた。
（５）長時間耐久試験
トナー帯電性能試験に用いた装置を用いて１％印宇濃度で間欠印刷試験を行ない、初期及び１００００枚数印刷後の画像を評価し、またトナー帯電、搬送性能を測定した。
（６）感光体汚染試験
得られたローラと感光体を片端の軸にかかる荷重を５００ｇとして圧接させ、４０℃９０％の環境下で１週間放置した。その後、感光体を取り出してカートリッジに組み、５％ハーフトーンを印刷して画像に不具合がないか観察した。汚染があった場合には圧接部に筋状の不具合画像が印刷される。
【００３９】
【表１】
2005157040.tif 000003
【００４０】
表１の通り、本発明のトナー担持体は、感光体などの他の部材との接触においても汚染物質の移行がなく、初期と比べて長期耐久時においてもトナー帯電、トナー搬送性能の変動が少なく、確実に良好な画像を得られることが確認される。
また、ポリウレタン樹脂による表面層を形成した比較例１のローラは、その表面層を形成するために有機溶剤が使用され、地球環境保護の観点から好ましいものではないが、表面にＤＬＣ皮膜を形成した実施例１のローラでは、皮膜形成に有機溶剤を必要とせず、地球環境保護の観点からも好ましいものである。
【図面の簡単な説明】
【００４１】
【図１】本発明の一実施例にかかるトナー担持体を示す断面図である。
【図２】本発明の一実施例にかかる画像形成装置を示す概略図である。
【符号の説明】
【００４２】
１  トナー担持体
２  シャフト
３  導電性弾性層
４  皮膜層
５  トナー塗布用ローラ
６  感光ドラム（画像形成体）
７  トナー
８  成層ブレード
９  転写部
１０  クリーニング部
１１  クリーニングブレード
【図１】
2005157040.tif 000004
【図２】
2005157040.tif 000005